УЛУЧШИТЕЛИ ТЕКУЧЕСТИ И ВОДОРЕДУЦИРУЮЩИЕ ДОБАВКИ ДЛЯ БЕТОНА

1. Способ получения поли(мет)акриловой кислоты, отличающийся тем, что технологический поток из синтеза (мет)акролеина, содержащий от 8 до 50 мас.% (мет)акриловой кислоты, в пересчете на массу этого технологического потока, подвергают свободнорадикальной полимеризации в присутствии воды, образовавшейся в реакции окисления из синтеза (мет)акролеина.
2. Способ по п. 1, где полученную поли(мет)акриловую кислоту, которая по меньшей мере частично растворена в воде, имеющей происхождение по меньшей мере частично из реакции окисления из синтеза (мет)акролеина, подвергают дальнейшей обработке и/или функционализации, причем образуется функционализированная поли(мет)акриловая кислота.
3. Способ по п. 2, где функционализация представляет собой по меньшей мере частично полимераналогичную этерификацию.
4. Способ по п. 1, где
a. технологический поток содержит одно или несколько соединений, выбранных из формальдегида, уксусной кислоты, малеиновой кислоты, малеинового ангидрида, терефталевой кислоты, муравьиной кислоты, бензойной кислоты, (мет)акролеина, аллилового спирта, протоанемонина или его структурных изомеров, терефталевого альдегида, молочной кислоты, лактида, диформилфурана, гидроксикоричной кислоты или ее структурных изомеров или дигидропиранкарбальдегида и при необходимости продуктов конденсации и присоединения или сложных эфиров этих компонентов, и/или
b. технологический поток содержит стабилизаторы процесса, выбранные из гидрохинонов, фенотиазинов, N-оксидсодержащих соединений, предпочтительно, 4-гидрокси-2,2,6,6-тетраметилпиперидин-1-оксил, и/или их комбинаций.
2
2
8
3
2
2
5. Способ по п. 1, где технологический поток подвергают свободнорадикальной полимеризации в присутствии агентов переноса цепи, свободнорадикальных инициаторов, предпочтительно, водных растворов персульфата, более предпочтительно, растворов персульфатов натрия, калия или аммония, таких как NaSO; и/или восстановителей, предпочтительно, растворов NaHSО, азоинициаторов или органических пероксидных инициаторов, предпочтительно, третбутилгидропероксида, или комбинации по меньшей мере одного соединения железа с раствором HO и при необходимости восстановителя, при температурах между 20 и 150°С, предпочтительно, в температурном диапазоне от 80 до 120°С.
6. Способ по п. 1, где технологический поток содержит
от 8 % до 40 % массовых (мет)акриловой кислоты,
от 0,01 % до 20 % массовых формальдегида и
от 0,1 % до 10 % массовых каждой из уксусной кислоты и/или муравьиной кислоты.
7. Способ по п. 1, где технологический поток имеет следующий состав:
(мет)акриловая кислота от 8 до 35 % массовых
формальдегид от 0,01 до 5,0 % массовых
уксусная кислота от 0 до 5,0 % массовых
малеиновый ангидрид от 0 до 3,0 % массовых
муравьиная кислота от 0 до 5,0 % массовых
бензойная кислота от 0 до 2,0 % массовых
(мет)акролеин от 0 до 2,0 % массовых
аллиловый спирт от 0 до 0,5 % массовых
гидрохинон от 0 до 600 массовых ч/млн
протоанемонин или его структурные изомеры от 0 до 1000 массовых ч/млн
вода остаток до 100 %.
8. Способ по п. 1, где технологический поток содержит альдегиды, предпочтительно, формальдегид или его гидраты, и/или подвергается предварительной обработке, предпочтительно, с помощью мочевины.
9. Способ по п. 1, где полученную поли(мет)акриловую кислоту этерифицируют в присутствии вторичных компонентов или продуктов их превращения, и эти вторичные компоненты или продукты их превращения по меньшей мере частично удаляют термически в этерификации.
10. Способ по п. 9, где полученную поли(мет)акриловую кислоту этерифицируют (метокси)полиэтиленгликолем и/или спиртами, имеющими в своей структуре функциональную группу простого алкиленового эфира.
11. Способ по п. 9, где этерификацию проводят при исключении катализатора и/или внутри диапазона температур от 120 до 250°С, предпочтительно, от 140 до 180°С.
12. Способ по одному из пп. 1-11, где поли(мет)акриловая кислота и/или функционализированная поли(мет)акриловая кислота присутствует/присутствуют по меньшей мере частично в растворе, и/или в композиции, и/или выделяются, предпочтительно путем сушки, распылительной сушки или осаждения.
13. Применение поли(мет)акриловой кислоты и/или функционализированной поли(мет)акриловой кислоты, полученной способом по одному из пп. 1-12, в качестве добавки, улучшителя текучести и водоредуцирующей добавки, предпочтительно в строительной химии, при обработке цемента, строительного раствора, бетона и в качестве добавки при обработке асфальта или гудрона.
14. Применение технологического потока из синтеза (мет)акролеина, содержащего от 8 до 50 мас.% (мет)акриловой кислоты, в пересчете на массу этого технологического потока, для свободнорадикальной гомо- или сополимеризации.
15. Поли(мет)акриловая кислота и/или функционализированная поли(мет)акриловая кислота, полученная способом по одному из пп. 1-12 и присутствующая частично или полностью в растворе в воде, частично образовавшейся из реакции окисления при получении (мет)акролеина.